(57)【特許請求の範囲】
【請求項１】
樹脂基材の表面に導電性を有する細線を形成する方法であって、少なくとも以下の工程（ａ）及び（ｂ）を含むことを特徴とする、導電性細線の形成方法。
（ａ）樹脂基材表面にＪＩＳ−Ｋ−６２５３タイプＡ測定法による硬度が２０〜７０である樹脂被膜を形成する工程（樹脂被膜形成工程）
（ｂ）前記樹脂被膜上に凹版印刷もしくは孔版印刷の手法を用いて細線パターンを形成する工程（細線パターン形成工程）
【請求項２】
前記（ｂ）工程が、前記樹脂被膜上に、凹版印刷もしくは孔版印刷の手法を用いて導電性ペーストによる細線パターンを形成する工程である、請求項１記載の導電性細線の形成方法。
【請求項３】
前記（ｂ）工程が、前記樹脂被膜上に、凹版印刷もしくは孔版印刷の手法を用いて無電解めっき触媒インクによる細線パターンを形成し、次いでめっき処理により該細線パターン上に金属被膜を形成する工程である、請求項１記載の導電性細線の形成方法。
【請求項４】
前記樹脂被膜が、内部に空隙を有することを特徴とする、請求項１〜３のいずれかに記載の導電性細線の形成方法。
【請求項５】
前記樹脂被膜の空隙率が１０〜４０％であることを特徴とする、請求項４記載の導電性細線の形成方法。
【請求項６】
前記樹脂被膜が、粒径１０〜２００ｎｍの微粒子を含むことを特徴とする請求項１〜５のいずれかに記載の導電性細線の形成方法。
【請求項７】
前記樹脂被膜が、導電性ペースト又は無電解めっき触媒インクに用いられる溶媒に対して非溶解性であることを特徴とする、請求項１〜６のいずれかに記載の導電性細線の形成方法。
【発明の詳細な説明】
【技術分野】
【０００１】
本発明は、電子回路や電子部品などに用いられる電磁波遮蔽能を有する導電性細線を、樹脂基材表面に形成する方法に関する。詳しくは、本発明は、にじみのない高精細な導電性細線を安価に形成する方法に関する。
【背景技術】
【０００２】
電子回路や電子部品などの表面には、それらの発する電磁波による様々な不具合を回避するために、電磁波遮蔽能を有する板状やフィルム状の導電性部材を設けることが必要となる。
【０００３】
電磁遮蔽機能を有する導電性部材を製造する方法には、透明な導電膜を基材に形成する方法や、基材上に導電性細線を網状あるいは格子状に形成する方法等が提案されている。
【０００４】
網状あるいは格子状の導電性細線を基材上に形成して電磁波遮蔽能を有する導電性部材を製造する場合、高い電磁波遮蔽能を付与するためには、できるだけ微細な導電性細線を、高い精度で正確且つ高密度に形成する必要がある。
【０００５】
かかる微細な導電性細線を基材上に形成する方法として、導電性ペーストを用いてスクリーン印刷法によって基材上に導電性細線を印刷する方法が提案されている。しかしながら、スクリーン印刷で形成されるパターン層と基材との密着性が低く隙間が生じると、その隙間に導電性ペーストが入り込むことでにじみが発生し、細線の印刷精度が低下する。
【０００６】
スクリーン印刷による導電性細線の印刷精度を高める方法として、樹脂膜表面の平滑製を高めたスクリーン印刷用版を製造する方法が提案されている（特許文献１）。
しかしながら、この方法では版の製造が複雑になるために、コスト高になり、大面積化に容易に対応できないという欠点がある。
【０００７】
また、スクリーン印刷に先立って、被印刷物の印刷面に、インク溶剤に可溶か又は該溶剤を吸収する樹脂からなる特殊な下地膜を形成する方法が提案されている（特許文献２）。しかしながら、インクが吸収されるよりもインクの広がりの方が早く、にじみが生じる欠点がある。
【０００８】
このように、網状あるいは格子状の導電性細線を高精細に形成することは容易ではなく、精度の高い細線を簡便で安価な方法で形成する方法の開発が望まれている。
【０００９】
【特許文献１】特開２００４−３２５５５２号公報
【特許文献２】特開２００３−１４５７０９号公報
【発明の開示】
【発明が解決しようとする課題】
【００１０】
本発明は、にじみのない高精細な導電性細線を安価に形成する方法を提供することを課題とする。
【課題を解決するための手段】
【００１１】
本発明者らは、上記課題を解決するため鋭意検討した結果、樹脂基材表面に、予め特定範囲の硬度を有する樹脂被膜（すなわち適度なクッション性を有する層）を形成した後、その上に導電性ペーストにより若しくは無電解めっきにより細線パターンを形成することによって、にじみのない導電性細線を形成しうることを見いだし、本発明に到達した、
【００１２】
すなわち、本発明は、以下の１）〜７）に示す導電性細線の形成方法に関する。
（１）樹脂基材の表面に導電性を有する細線を形成する方法であって、少なくとも以下の工程（ａ）及び（ｂ）を含むことを特徴とする、導電性細線の形成方法。
（ａ）樹脂基材表面にＪＩＳ−Ｋ−６２５３タイプＡ測定法による硬度が２０〜７０である樹脂被膜を形成する工程（樹脂被膜形成工程）
（ｂ）前記樹脂被膜上に凹版印刷もしくは孔版印刷の手法を用いて細線パターンを形成する工程（細線パターン形成工程）
【００１３】
（２）前記（ｂ）工程が、前記樹脂被膜上に、凹版印刷もしくは孔版印刷の手法を用いて導電性ペーストによる細線パターンを形成する工程である、（１）記載の導電性細線の形成方法。
【００１４】
（３）前記（ｂ）工程が、前記樹脂被膜上に、凹版印刷もしくは孔版印刷の手法を用いて無電解めっき触媒インクによる細線パターンを形成し、次いでめっき処理により該細線パターン上に金属被膜を形成する工程である、（１）記載の導電性細線の形成方法。
（４）前記樹脂被膜が、内部に空隙を有することを特徴とする、（１）〜（３）のいずれかに記載の導電性細線の形成方法。
【００１５】
（５）前記樹脂被膜の空隙率が１０〜４０％であることを特徴とする、（４）記載の導電性細線の形成方法。
（６）前記樹脂被膜が、粒径１０〜２００ｎｍの微粒子を含むことを特徴とする（１）〜（５）のいずれかに記載の導電性細線の形成方法。
【００１６】
（７）前記樹脂被膜が、導電性ペースト又は無電解めっき触媒インクに用いられる溶媒に対して非溶解性であることを特徴とする、（１）〜（６）のいずれかに記載の導電性細線の形成方法。
【発明の効果】
【００１７】
本発明によれば、樹脂基材上に一定範囲の硬度を有する樹脂被膜（すなわち適度なクッション性を有する層）を形成させ、その上にスクリーン印刷等により細線パターンを形成させることによって、パターン層と樹脂被膜が密着し、印刷用インクがパターン外へはみ出して線がにじむことを防ぐことができる。よって、より微細な導電性細線を高精度で形成させることができる。
【発明を実施するための最良の形態】
【００１８】
本発明の導電性細線の形成方法は、少なくとも以下の工程（ａ）及び（ｂ）を含むことを特徴とする。
（ａ）樹脂基材表面にＪＩＳ−Ｋ−６２５３タイプＡ測定法による硬度が２０〜７０である樹脂被膜を形成する工程（樹脂被膜形成工程）
（ｂ）前記樹脂被膜上に細線パターンを形成する工程（細線パターン形成工程）
【００１９】
１．工程（ａ）：樹脂被膜工程
本発明の工程（ａ）では、樹脂基材上に樹脂被膜を形成する。
【００２０】
（１）樹脂基材
本発明で用いられる樹脂基材としては、エポキシ樹脂、エポキシアクリレート樹脂、ウレタンアクリレート樹脂、ポリエステル樹脂（具体的にはポリエチレンテレフタレート）、フェノール樹脂、ポリイミド樹脂、ビスマレイミドトリアジン樹脂、ポリフェニレンエーテル樹脂、フッ素樹脂、ベンゾシクロブテン樹脂、液晶ポリマー（具体的には芳香族ポリエステル系樹脂）等から選択される１種又は２種以上の絶縁性樹脂を用いることができる。かかる絶縁性樹脂は熱硬化性樹脂や感光性樹脂であってもよい。これらのうちで特に好ましいものは、ポリエステル樹脂（ポリエチレンテレフタレート）である。
【００２１】
また、上記絶縁性樹脂には、基材強度を上げるため、補強材としてガラスクロス、ガラス不織布、アラミド不織布、アラミドフィルム、ポリイミドフィルム等を任意の面に積層してもよい。
【００２２】
樹脂基材の厚みは特に限定されないが、好ましくは２５〜５００μｍ、より好ましくは７５〜２５０μｍ程度である。補強材を積層する場合、該補強材の厚みは特に限定されないが、好ましくは２５〜５００μｍ、より好ましくは３５〜６５μｍ程度である
【００２３】
（２）樹脂被膜
本発明で樹脂基材表面に形成される樹脂被膜は、ＪＩＳ−Ｋ−６２５３タイプＡ測定法による硬度が２０〜７０であることが必要である。すなわち、本発明では、樹脂基材表面に直接細線パターンを形成させるのではなく、該樹脂基材表面に適度なクッション性を有する樹脂層を設け、その上に細線パターンを形成させる。これにより、にじみのない高精細な導電性細線を簡便に形成することができる。樹脂被膜の硬度が上記範囲未満の場合、皮膜強度が低下し、上記範囲を超える場合、印刷パターンのライン幅が精細でなくなる。
【００２４】
（ｉ）空隙率
上記硬度条件を満たす樹脂被膜を形成する好ましい方法として、内部に一定量の空隙を形成する方法が挙げられる。空隙率は特に制限されないが、１０〜４０％、より好ましくは１５〜３５％である。空隙率が低すぎると樹脂被膜が硬くなりすぎ、空隙率が高すぎると硬度が不足する場合がある。
【００２５】
内部に空隙を形成する具体的な方法は特に限定されないが、例えば樹脂皮膜用材料を沸点の異なる２種の有機溶剤と水との混合溶媒に溶解させた後、異なる条件で複数工程に分けて乾燥させる方法が挙げられる。これにより、樹脂被膜用材料が不均一に分散し、その間に空隙を有する樹脂被膜が形成される。
また、樹脂被膜用材料として樹脂に一定量の微粒子を配合したものを用い、樹脂被膜用材料の塗布後急激に乾燥させることにより、所定量の空隙を有する樹脂被膜を形成することができる。
【００２６】
（ii）樹脂被膜形成用材料
上記硬度条件を満たす樹脂被膜を形成しうる樹脂（樹脂皮膜用材料）としては、複数段階の乾燥条件等により空隙を形成し上記硬度条件を満たす樹脂被膜を形成しうる樹脂、あるいは樹脂に微粒子を配合したものであって、急激な乾燥により所定の空隙を形成し上記硬度条件を持たす樹脂被膜を形成しうる複合材料等が挙げられる。
【００２７】
樹脂被膜形成用の樹脂としては、樹脂基材がポリエステル樹脂の場合に好ましいものを挙げると、ポリウレタン樹脂、アクリル樹脂、エチレン／酢酸ビニル共重合体樹脂、ポリエチレン樹脂、ポリプロピレン樹脂、カルボキシル化スチレン／ブタジエン共重合体樹脂およびポリエステル樹脂が例示できる。これらの分子量は特に限定されないが、好ましくは５００〜５０００である。これらの樹脂は単独で、または２種以上を混合して使用することができる。これらは、微粒子等の添加剤を添加することなく、混合溶媒に溶解した後複数段階の乾燥工程で上記硬度条件を満たすことができる。
【００２８】
これらの中では、ポリウレタン樹脂が樹脂基材との密着性、耐クラック性、めっき液に対する耐薬品性、経済性の点で好ましい。ポリウレタン樹脂の分子量は特に限定されないが、好ましくは５００〜５０００である。
【００２９】
ポリウレタン樹脂を溶解する有機溶剤としては、メチルエチルケトン（ＭＥＫ）やアセトン等のケトン系溶剤、テトラヒドロフラン等のエーテル系溶剤、トルエン等の芳香族系溶剤、石油スピリット等の石油系溶剤が挙げられ、これらの溶剤は、単独または混合して用いることができる。
【００３０】
より好ましくは、沸点の異なる２種の有機溶剤（低沸点のものと高沸点のもの）を組み合わせた混合有機溶剤が用いられる。この場合、第１の有機溶剤（低沸点のもの）の好ましい沸点は５０〜１００℃、より好ましくは６０〜８０℃であり、そのような有機溶剤の具体例としてはケトン系溶剤及びエーテル系溶剤が挙げられる。第２の有機溶剤（高沸点のもの）の好ましい沸点は１００℃以上、より好ましくは１００〜１３０℃であり、そのような有機溶剤の具体例としては芳香族系溶剤及び石油系溶剤が挙げられる。
【００３１】
このような組み合わせの混合有機溶剤としては、特に後述するＭＥＫとトルエンの組み合わせを用いるのが好ましい。
【００３２】
また、混合有機溶剤中における第１の有機溶剤と第２の有機溶剤との比率は、好ましくは第１の有機溶剤：第２の有機溶剤＝９：１〜３：７（重量比）である。
【００３３】
一方、微粒子等の添加剤を添加して上記硬度条件を満たす樹脂被膜を形成する場合、かかる樹脂被膜用材料に用いられる樹脂としては、水に分散させた微粒子と混合して使用するため親水性樹脂が好ましく、例えばポリビニルアルコール、カチオン変性ポリビニルアルコール、アニオン変性ポリビニルアルコール、シラノール変性ポリビニルアルコール、ポリビニルブチラール、ゼラチン、メチルセルロース、エチルセルロース、ヒドロキシエチルセルロース、ポリビニルピロリドン、ポリエチレングリコール等が挙げられる。これらは単独、もしくは混合して使用することができる。
【００３４】
なかでも重合度１０００〜２０００、けん化度８５％以上のポリビニルアルコール、シラノール変性ポリビニルアルコール、ポリビニルブチラールが樹脂基材との密着性、耐クラック性、めっき液に対する耐薬品性、経済性の点で好ましい。
【００３５】
重合度が１０００未満の場合、樹脂被膜強度が不足するおそれがある。２０００を超えると塗工安定性が悪くなる場合がある。けん化度が８５％未満の場合にも樹脂被膜強度が不足するおそれがある。
【００３６】
（iii）微粒子
上記樹脂被膜用材料に使用される微粒子としては無機微粒子が好ましく、具体的にはマイカ、タルク、アルミナ、擬ベーマイト、炭酸カルシウム、ガラス、シリカ、ゼオライト、カオリナイト、ジルコニア、セリア、アルミノシリケート等のセラミック系微粒子を用いることができる。これらは単独、もしくは混合して使用することができる。これらの中では、アルミナ、擬ベーマイトが耐久性、経済性の点で特に好ましい。
【００３７】
粒径は特に限定されないが、１０〜２００ｎｍが好ましく、特に２５〜１００ｎｍのものが好ましい。粒径が１０ｎｍ未満の場合、充分な空隙を確保できない場合がある。２００ｎｍを超えると樹脂被膜の強度低下、塗工液の安定性低下を招き、加えて樹脂被膜の透明性が下がることで用途によっては基材の変色が問題になる場合もある。
【００３８】
微粒子を配合する場合、上記親水性樹脂と微粒子との重量比は、親水性樹脂：微粒子＝１：６〜１：１５の割合が好ましい。微粒子の比率が多すぎると、微粒子間をつなぐ樹脂が不足するために微粒子同士の密着性が悪くなり、充分な被膜強度が得られないおそれがある。微粒子の比率が少なすぎると、余剰な樹脂が粒子間を埋めてしまうため空隙率が低下し、充分なクッション効果が得られないおそれがある。
【００３９】
（iv）その他の添加剤
本発明の樹脂被膜用樹脂材料には、必要に応じて種々の公知の添加剤、例えば表面調整剤、架橋剤等を添加することができる。
【００４０】
表面調整剤は、樹脂溶液の基材への濡れ性や被膜の表面状態の調整を目的として配合される。例えばアセチレンアルコール系、アセチレングリコール系、シリコン系、フッ素系の界面活性剤が挙げられる。
【００４１】
架橋剤は、樹脂同士や樹脂と微粒子の間を架橋することにより被膜強度を向上させ、被膜の密着性を向上させる目的で配合される。例えば、トリレンジイソシアネート、ジフェニルメタン−４，４´−ジイソシアネート、ヘキサメチレンジイソシアネート、イソホロンジイソシアネート等のジイソシアネート類およびそのブロック体、ｎ−ブチル化メラミン樹脂、イソブチル化メラミン樹脂、ブチル化尿素樹脂、ブチル化メラミン尿素共縮合樹脂等のアミノ樹脂類、ビスフェノールＡ型エポキシ樹脂、フェノールノボラック型エポキシ樹脂、クレゾールノボラック型エポキシ樹脂類等のエポキシ樹脂類、ホウ酸、グリオキザール、カップリング剤等が挙げられる。さらにその硬化促進剤として、ジブチルスズジラウレート、３級アミン類およびその塩、多塩基酸無水物類、イミダゾール類、ジシアンジアミド、メラミン、ベンゾグアナミン、メタンスルホン、パラトルエンスルホン酸等が挙げられる。
【００４２】
（３）樹脂被膜の形成方法
樹脂被膜は、必要成分を溶解もしくは分散させた塗工液を基材に塗工して乾燥させることで得ることができる。塗工方法はロールコーター、バーコーター、フローティングナイフコーター、ダイコーター、グラビアコーター、カーテンコーター、ブレードコーター、スプレー法、浸漬法等の公知の方法を用いることができる。
【００４３】
微粒子を含まない樹脂被膜を形成する場合、樹脂被膜形成用材料の樹脂を特定の有機溶剤及び水に溶解したもの（懸濁液）を塗工液として用い、該塗工液の塗布後、塗膜に対して複数工程による乾燥処理を行うことにより、所望の空隙を有し本発明の硬化条件を満たす樹脂被膜を形成することができる。
【００４４】
有機溶剤としては、メチルエチルケトン（ＭＥＫ）やアセトン等のケトン系溶剤、テトラヒドロフラン等のエーテル系溶剤、トルエン等の芳香族系溶剤、石油スピリット等の石油系溶剤が挙げられる。これらの溶剤は、沸点の異なる２種（低沸点のものと高沸点のもの）を組み合わせて混合有機溶剤として用いる。
【００４５】
低沸点の有機溶剤の好ましい沸点は５０〜１００℃、より好ましくは６０〜８０℃であり、そのような有機溶剤の具体例としてはケトン系溶剤及びエーテル系溶剤が挙げられる。
高沸点の有機溶剤の好ましい沸点は１００℃以上、より好ましくは１００〜１３０℃であり、そのような有機溶剤の具体例としては芳香族系溶剤及び石油系溶剤が挙げられる。
【００４６】
また、低沸点の有機溶剤と高沸点の有機溶剤の比率は、好ましくは低沸点の有機溶剤：高沸点の有機溶剤＝９：１〜３：７（重量比）である。
このような混合有機溶剤の特に好ましい組み合わせは、ＭＥＫとトルエンの組み合わせである。
かかる混合有機溶剤と水との組み合わせからなる混合溶媒において、有機溶剤と水との割合は、好ましくは混合有機溶剤：水＝５：３〜８：１（重量比）である。
【００４７】
また、塗工液中の樹脂固形分の割合（樹脂濃度）は特に限定されないが、樹脂としてポリウレタンを用いた場合、塗工液全量に対し５〜２０重量％の固形分を含むように塗工液を調製するのが好ましい。
【００４８】
微粒子を含まない樹脂被膜の形成において、塗膜に対する複数工程による乾燥処理は、具体的には初期乾燥工程（乾燥温度１００℃未満：有機溶剤Ａの沸点以下）及び後期乾燥工程（乾燥温度１００℃以上）からなるのが好ましい。
【００４９】
微粒子を含まない樹脂被膜の好ましい被膜形成条件を以下に記述する。なお、「有機溶剤Ａ」は沸点の異なる２種の有機溶剤のうち低沸点のものであり、「有機溶剤Ｂ］は高沸点のものである。
【００５０】
＜条件＞
初期乾燥工程（乾燥温度１００℃未満：有機溶剤Ａの沸点以下）の好ましい条件は、ここでは、乾燥温度＝５０℃〜７９．６℃未満、乾燥時間＝３０ｓｅｃ〜１２０ｓｅｃである。低沸点の有機溶剤Ａ（たとえばＭＥＫ）が優先的に蒸発し、塗布された基材上の樹脂分散溶液が相分離を始める。樹脂は有機溶剤Ｂ（たとえばトルエン）に多く存在するようになり、不均一な塗布状態になる。（空隙形成の初期状態）。
後期乾燥工程（乾燥温度１００℃以上）の好ましい条件は、ここでは、乾燥温度＝１００℃〜１３０℃、乾燥時間＝３０ｓｅｃ〜１２０ｓｅｃである。相分離した水相が基材上にて弾き空隙形成を発展させながら、水及び有機溶剤Ｂを蒸発させ、形成された空隙を固定安定化する。
【００５１】
一方、微粒子を含む樹脂被膜の形成においては、塗工液は親水性樹脂と微粒子を水に溶解（分散）させたものである。塗工液全量中における固形分（親水性樹脂及び微粒子）の割合は特に限定されないが、好ましくは５〜２０重量％である。
【００５２】
また、上記塗工液の塗布後、塗膜に対し高温での急激な乾燥を行う。具体的には、塗工液の塗布後、１００〜１５０℃の高温にて２〜５分間乾燥させることで、硬度２０〜７０の樹脂被膜を得ることができる。微粒子を含む塗膜から高温にて急激に水を蒸発させることで、樹脂被膜内に空隙を形成させることができるものと考えられる。乾燥時間が長すぎると樹脂の硬化が進み過ぎて硬度が７０を超えてしまうため、印刷パターンのライン幅が精細でなくなるおそれがあり、また乾燥時間が短すぎると被膜強度が低下する場合がある。
【００５３】
このようにして得られる樹脂被膜の厚みは特に限定されないが、好ましくは３〜１５μｍ、より好ましくは５〜１０μｍである。樹脂被膜の厚みが少なすぎると印刷パターンのライン幅が精細でなくなるという欠点が生じ、厚すぎると皮膜強度が低下するという欠点が生じる。
また後述するように、この樹脂被膜は、導電性ペーストあるいは無電解めっき触媒インクに用いられる溶媒に対し、非溶解性であることが好ましい。上記樹脂被膜用材料によって形成される樹脂被膜は、かかる溶媒に対しおおむね非溶解性である。
【００５４】
２．工程（ｂ）：細線パターン形成工程
工程（ｂ）では、工程（ａ）で形成された樹脂被膜上に細線パターンを形成する。細線パターンの形成としては、凹版印刷もしくは孔版印刷の手法を用いて導電性ペーストによる細線パターンを形成する方法、あるいは凹版印刷もしくは孔版印刷の手法を用いて無電解めっき触媒インクによる細線パターンを形成し、次いでめっき処理により該細線パターン上に金属被膜を形成する方法が挙げられる。
【００５５】
（１）導電性ペーストによる細線パターンの形成
導電性ペーストによって細線パターンを形成する場合、使用する導電性ペーストには、おおよそこの分野で通常使用されるものが含まれる。成分としては、ポリエステル樹脂、エポキシ樹脂、エチルセルロース樹脂、又はアクリル樹脂等のバインダーに、カーボン、金、銀、銅、又はニッケル等の導電性付与粉末を４０％〜９５重量％含有させ、体積抵抗率を１０ラ１０-3〜１０ラ１０0Ω・ｃｍとしたペーストが最適である。
また、溶剤としては、テルピネオール、グリコールエーテル系、グリコールエステル系等が用いられる。
【００５６】
導電性ペーストを用いて細線パターンを印刷する場合の印刷方法としては、凹版印刷もしくは孔版印刷が選択される。凹版印刷としては、グラビアロールを用いたダイレクトグラビア印刷が好ましい。孔版印刷としては、謄写印刷やスクリーン印刷が挙げられるが、スクリーン印刷が好ましい。
【００５７】
（２）無電解めっき処理による導電性細線の形成
無電解めっき処理によって導電性細線を形成する場合は、まず無電解めっき触媒インクによって細線パターンを形成する。無電解めっき触媒インクは、無電解めっき触媒成分を含有するインクであり、通常、無電解めっき触媒成分の他にバインダー樹脂及び溶剤が含まれる。
【００５８】
（ｉ）無電解めっき触媒成分
前記無電解めっき触媒インクに含まれる無電解めっき触媒成分としては、Ｐｄ、Ａｕ、Ａｇ、Ｐｔ等の貴金属コロイド粒子、Ｃｕ、Ｎｉ、Ｆｅ、Ｃｏ等の各種金属微粒子、及びこれらの塩化物、硫酸塩、硝酸塩、アンモニア塩などを用いることができる。特に触媒能と経済性のバランスの点でＰｄ（パラジウム）が好ましい。
【００５９】
（ii）バインダー樹脂
バインダー樹脂は、無電解めっき触媒インクに対し、印刷方法に適した粘性を与え、触媒−樹脂被膜間の結合力を向上させる目的で配合される。例えばポリエステル系樹脂、アクリル系樹脂物、酢酸ビニル、塩化ビニル、ＰＶＡ、ＰＶＢ等のビニル系樹脂、エチルセルロース系樹脂、ポリウレタン系樹脂、ポリエステル系樹脂、ポリイミド系樹脂、ポリアミド系樹脂、フェノール樹脂、フェノキシ樹脂、アルキッド樹脂等が挙げられる。これらのうちで特に好ましいものは、ＰＶＢ等のビニル系樹脂、エチルセルロース系樹脂である。
【００６０】
（iii）溶剤
溶剤は、バインダー樹脂を溶解し、インクに流動性を与える目的で配合される。塗装方法に適した乾燥性を有する溶剤を一種あるいは二種以上適宜組み合わせて使用する。
例えば水、メタノール、エタノール、イソプロピルアルコール等のアルコール類、アセトン、メチルエチルケトン、メチルイソブチルケトン、シクロヘキサノン等のケトン類、トルエン、キシレン等の芳香族炭化水素類、エチレングリコール、エチレングリコールエチルエーテル、エチレングリコールブチルエーテル、ジエチレングリコール、ジエチレングリコールエチルエーテルアセテート、ジエチレングリコールブチルエーテルアセテート、プロピレングリコール、プロピレングリコールメチルエーテル、プロピレングリコールメチルエーテルアセテート、ジプロピレングリコールメチルエーテル等のポリアルキレングリコール類とその誘導体、酢酸エチル、酢酸ブチル等の酢酸エステル類、γ−ブチロラクトン、Ｎ−メチルピロリドン、イソホロン、ジメチルスルホキシド、ジメチルホルムアミド、ターピネオール、ソルベントナフサ等が挙げられる。これらのうちで特に好ましいものは、ジエチレングリコールブチルエーテルアセテート、酢酸エチル、メチルエチルケトン、シクロヘキサノンである。
【００６１】
なお、導電性ペースト又は無電解めっき触媒インクに用いられる溶剤としては、樹脂被膜に含まれる樹脂に対して非溶解性となるような溶剤の組み合わせを選択しなければならない。ここで言う非溶解性とは、樹脂基材上に樹脂被膜を形成したものを、溶剤に１０分間浸漬させ充分に乾燥させた後に、ＪＩＳ−Ｋ−５６００−５−６のクロスカット法により剥離試験を行った結果が１５％以下であることを意味する。
【００６２】
（iv）印刷方法
無電解めっき触媒インクを用いて細線パターンを印刷する方法としては、凹版印刷もしくは孔版印刷が選択される。凹版印刷としては、グラビアロールを用いたダイレクトグラビア印刷が好ましい。孔版印刷としては、謄写印刷やスクリーン印刷が挙げられるが、スクリーン印刷が好ましい。
【００６３】
（ｖ）めっき処理
無電解めっき処理方法としては、通常行われている銅やニッケル、もしくはそれらの合金を用いる方法が挙げられる。さらにこれらを熱処理して被印刷物との接着強度を高めたり、酸化や硫化により黒色化したりすることによって、接着性や色を変化させることもできる。
【００６４】
本発明では、この無電解めっきによって形成された金属被膜の上に、必要であれば、電気めっきなどの手法で、重ねて金属被膜を形成しても良い。電気めっきには、通常用いられる銅やニッケル、もしくはそれらの合金を使用することができる。また、さらに無電解めっきを施して導電性を高めたり、金属層を酸化や硫化させて黒色化したりするなどにより、導電性や色を変化させることもできる。
【００６５】
（３）細線パターン
本発明の導電性細線のパターンは、ストライプやメッシュ状の形状を取ることができ、例えば、三角形、四角形、六角形、八角形などの多角形や円形などを複数組み合わせてメッシュ状とすることができる。この導電性細線のライン幅は５〜５０μｍが好ましく、ラインとラインのスペースは１００〜７００μｍが好ましい。また、モアレを解消するためにバイアスをつけても良い。ライン幅幅が５μｍ未満では、導電性が不足し、十分な電磁波の遮蔽ができない虞があり、またライン幅が５０μｍを超えると透光性が低下する虞がある。また、ラインとラインのスペースが１００μｍ未満の場合には、透光性が低下する虞があり、スペースが７００μｍを超えた場合は、導電性が悪くなる虞がある。
【００６６】
導電性細線の厚さは０．１〜１５μｍが好ましく、且つ、１≦Ｗ／Ｔ≦５００（導電性細線の幅Ｗ、導電性細線の高さＴ）を満たすものであると、他基材との貼り合わせで気泡の混入を防ぐことができる。Ｗ／Ｔが１未満では、他基材との張り合わせた時に、気泡が混入するため透光性が悪くなる場合があり、Ｗ／Ｔが５００を超えると、導電性細線そのものにより透光性が悪くなったり、導電性細線の剥がれが起き易くなったりする場合がある。
【実施例】
【００６７】
以下、実施例により本発明をより詳細に説明するが、本発明はこれら実施例に限定されるものではない。なお、以下の実施例で「部」は「重量部」を表す。
【００６８】
［評価方法］
以下の各実施例、比較例により得られた各試料は、次の方法により評価をした。なお、上記各評価はいずれも該試料の５ヵ所を測定して実施した。結果を表１に示す。
（１）樹脂被膜の硬度の測定
樹脂被膜を形成後、ＪＩＳ−Ｋ−６２５３タイプＡの測定方法にて硬度を測定した。
【００６９】
（２）空隙率の算出
樹脂被膜が形成されている樹脂基材を１０ｃｍ×１０ｃｍに切り取り、被膜の厚みを測定して見かけの体積Ｖ（ｃｍ3）を求めた。さらに、試料の重量（ｇ）を測定し、樹脂被膜に使用されている固形分成分の比重（ρ）から樹脂被膜が占める体積ｖ（ｃｍ3）を求め、次式により樹脂被膜の体積空隙率（％）を算出した。
式：体積空隙率（％）＝｛（Ｖ−ｖ）／Ｖ｝×１００
【００７０】
（３）細線の精細性評価
得られた導電性細線のライン幅をレーザー顕微鏡（オリンパス株式会社製 ＬＥＸＴ ＯＬＳ３０００）にて観察し、ライン幅を評価した。
（４）被膜強度の評価
樹脂被膜を形成後、ＪＩＳ−Ｋ−５６００−５−１のマンドレル１０ｍｍにおける測定方法にて被膜強度を測定し、レーザー顕微鏡にて皮膜表面を観察して以下の基準で被膜強度を評価した。
○：クラックなし
×：クラック多数有り
××：クラック多数、被膜の剥離
-：測定対象が無いため未測定
【００７１】
＜実施例１＞
（１）樹脂被膜形成用塗工液の調液
ポリビニルアルコール水溶液（積水化学工業株式会社製、商品名「エスレックＫＷ−１」、固形分１０部に調製）８部、粒径２０〜３０μｍのアルミナを分散させた水溶液（アルミナ微粒子量；１０重量％）９２部を混合して塗工液１を調液した。
【００７２】
（２）樹脂被膜の形成
厚み１２５μｍのポリエステルフィルムに、上記塗工液１を塗工液量６０ｇ／ｍ2となるようにダイコーターにて塗工し、熱風乾燥機中１５０℃で２分間乾燥して樹脂被膜を得た。得られた樹脂被膜の厚みは６〜７μｍであった。
【００７３】
（３）パターン印刷
正方形格子柄の細線からなるメッシュパターンのスクリーン版を使用して、スクリーン印刷を行い、印刷パターンを作成した。このときの印刷インクにはパラジウム触媒インクを使用した。パラジウム触媒インクに使用した溶剤はジエチレングリコールブチルエーテルアセテートであり、樹脂被膜に対する前記ＪＩＳ−Ｋ−５６００−５−６のクロスカット法による剥離試験結果が１５％以下であることを確認してある。スクリーン版の細線の線幅は２０μｍ、ラインとラインのスペースは２００μｍとした。
【００７４】
（４）めっきによる金属被膜の形成
印刷パターン作成後、無電解銅めっき（奥野製薬株式会社製、ＯＰＣ−７５０無電解銅Ｍ）を施した。さらに電解銅めっき液（硫酸銅水溶液）を用いて電気銅めっき処理を施して、導電性細線を形成したフィルム（試料）を得た。得られた試料について各評価を行った結果を、表１に示す。
【００７５】
＜実施例２＞
（１）樹脂被膜形成用塗工液の調液
ポリビニルアルコール水溶液（積水化学工業株式会社製、商品名「エスレックＫＷ−１」、固形分１０部に調製）１２部、粒径２０〜３０μｍのアルミナを分散させた水溶液（固形分１０部）８８部を混合して塗工液２を調液した。
【００７６】
（２）樹脂被膜の形成
厚み１２５μｍのポリエステルフィルムに上記塗工液２を塗工液量６０ｇ／ｍ2となるようにダイコーターにて塗工し、熱風乾燥機中１５０℃で２分間乾燥して樹脂被膜を得た。
（３）パターン印刷
実施例１と同様に、スクリーン印刷にてパラジウム触媒インクを印刷し、印刷パターンを作製した。
（４）めっきによる金属被膜の形成
実施例１と同様にめっき処理を施して、導電性細線を形成したフィルム（試料）を得た。得られた試料について各評価を行った結果を、表１に示す。
【００７７】
＜実施例３＞
（１）樹脂被膜形成用塗工液の調液
ポリウレタン樹脂１００部、架橋剤１部、ＭＥＫ／トルエン混合液（混合比１：２）６０部、ＭＥＫ／水混合液（混合比１：１０）７０部を混合して塗工液３を調液した。
【００７８】
（２）樹脂被膜の形成
厚み１２５μｍのポリエステルフィルムに上記塗工液３を塗工液量３０ｇ／ｍ2となるようにドクターナイフコーターで塗工し、熱風乾燥機中７０℃で１分間、その後１３０℃で１分間乾燥して樹脂被膜を得た。
【００７９】
（３）パターン印刷
正方形格子柄の細線からなるメッシュパターンのグラビア印刷用版を使用してグラビア印刷を行い、印刷パターンを作成した。このときの印刷インクは導電性ペーストを使用した。ここで使用した導電性ペーストは、エチルセルロース樹脂（８重量％）に導電性付与粉末である銀を含む固形成分（６０重量％）を配合したものである。また、使用した溶剤はグリコールエステル系であり、ＪＩＳ−Ｋ−５６００−５−６のクロスカット法による剥離試験結果は１５％以下であることを確認してある。グラビア印刷用版の細線の線幅は２０μｍ、ラインとラインのスペースは２００・ｍとした。
このようにして得られた導電性細線を形成したフィルム（試料）について、各評価を行った結果を、表１に示す。
【００８０】
＜比較例１＞
（１）樹脂被膜形成用塗工液の調液
実施例１と同様に、塗工液１を調液した。
（２）樹脂被膜の形成
厚み１２５μｍのポリエステルフィルムに塗工液１を塗工液量６０ｇ／ｍ2となるようにダイコーターにて塗工し、熱風乾燥機中１５０℃で８分間乾燥して樹脂被膜を得た。
（３）パターン印刷
実施例１と同様に、スクリーン印刷にてパラジウム触媒インク印刷し、印刷パターンを作製した。
（４）めっきによる金属被膜の形成
実施例１と同様に、めっき処理を施して、導電性細線を形成したフィルム（試料）を得た。得られた試料について各評価を行った結果を、表１に示す。
【００８１】
＜比較例２＞
（１）樹脂被膜形成用塗工液の調液
ポリビニルアルコール水溶液（積水化学工業株式会社製、商品名「エスレックＫＷ−１」、固形分１０部に調製）５部、粒径２０〜３０μｍのアルミナを分散させた水溶液（固形分１０部）９５部を混合して塗工液４を調液した。
（２）樹脂被膜の形成
厚み１２５μｍのポリエステルフィルムに塗工液４を塗工液量６０ｇ／ｍ2となるようにダイコーターにて塗工し、熱風乾燥機中１５０℃で２分間乾燥して樹脂被膜を得た。
（３）パターン印刷
実施例１と同様に、スクリーン印刷にてパラジウム触媒インクを印刷し、印刷パターンを作製した。
（４）めっきによる金属被膜の形成
実施例１と同様に、めっき処理を施して、導電性細線を形成したフィルム（試料）を得た。得られた試料について各評価を行った結果を、表１に示す。
【００８２】
＜比較例３＞
（１）パターン印刷
樹脂被膜を形成させていない厚み１２５μｍのポリエステルフィルムに対して、実施例１と同様に、スクリーン印刷にてパラジウム触媒インクを印刷し、印刷パターンを作製した。
（２）めっきによる金属被膜の形成
実施例１と同様に、めっき処理を施して、導電性細線を形成したフィルム（試料）を得た。得られた試料について各評価を行った結果を、表１に示す。
【００８３】
【表１】
0005060250.tif 000002
【産業上の利用可能性】
【００８４】
本発明によれば、にじみや断裂のない高精細な導電性細線を有する導電性部材を安価に製造することができる。